"メタクリル酸、アクリル酸エチルおよびメタクリル酸n-ブチルの混合物からなるモノマー組成物を乳化重合に付すことを含む、アクリル系エマルジョンポリマーを調製するための方法。前記モノマー組成物が、メタクリル酸を10~30重量、アクリル酸エチルを5~15重量およびメタクリル酸n-ブチルを60~80重量の混合物からなることを特徴とする、請求項1に記載の方法。前記モノマー組成物が、メタクリル酸を15~25重量、アクリル酸エチルを8~12重量、メタクリル酸n-ブチルを65~75重量の混合物からなることを特徴とする、請求項1または2に記載の方法。前記モノマー組成物が、メタクリル酸を18~23重量、アクリル酸エチルを9~11重量およびメタクリル酸n-ブチルを67~72重量の混合物からなることを特徴とする、請求項1~3のいずれか一項に記載の方法。請求項1~4のいずれか一項に記載の方法により得ることができる、アクリル系エマルジョンポリマー。分子量が75~200キロダルトンであり、かつガラス転移温度が70~120°Cである、請求項5に記載のアクリル系エマルジョンポリマー。前記ポリマーが、2-アミノ-2-メチル-1-プロパノールで中和されており、中和度が100であることを特徴とする、請求項5または6に記載のアクリル系エマルジョンポリマー。請求項5~7のいずれか一項に記載のアクリル系エマルジョンポリマーの水性分散液であって、前記分散液のポリマー固形分が約35~45重量であり、メチルイソチアゾリン含有量が約30~50ppmである、水性分散液。請求項5~7のいずれか一項に記載の少なくとも1種のアクリル系エマルジョンポリマーまたは請求項8に記載の分散液と、化粧料に許容される担体とを含む化粧料組成物。前記組成物が、前記少なくとも1種のアクリル系エマルジョンポリマーを、前記化粧料組成物の総重量を基準として0.01~20重量の量、好ましくは0.05~10重量の量で含むことを特徴とする、請求項9に記載の化粧料組成物。前記組成物がヘアケア製剤であることを特徴とする、請求項9または10に記載の化粧料組成物。前記組成物が整髪剤であることを特徴とする、請求項9~11のいずれか一項に記載の化粧料組成物。スタイリングクリーム、スタイリングジェル、リキッドヘアセット剤、ヘアフォーム、またはヘアスプレーの形態にあることを特徴とする、請求項12に記載の整髪剤。VOC55組成物の形態にあることを特徴とする、請求項12に記載の整髪剤。エアゾール式ヘアスプレーであることを特徴とする、請求項13または14に記載の整髪剤。請求項5~7のいずれか一項に記載の少なくとも1種のアクリル系エマルジョンポリマーの、整髪用ポリマーとしての使用。[実施例1:MAA、EA、BMAコポリマーエマルジョンの調製]初期仕込み液:水744g、SLES7.2g供給モノマー:MAA156g、BMA546g、EA78g、nDM1.6g、水346g、SLES44g開始剤溶液:AMPS0.8g、水7g初期仕込み混合物を反応槽に移し、窒素雰囲気中で撹拌し、温度を80°Cに昇温した。供給モノマーを調製し、供給槽に移した。反応槽温度80°Cで供給モノマーの5を加えた後、開始剤溶液を加えた。5分後、モノマーの供給を開始した。供給モノマーを90分間供給した。供給後、反応槽を80°Cで15分間維持した。t-BHPOおよびi-AAの水溶液を用いて後反応を行った。固形分を水で40に調整した。得られたエマルジョンポリマーのpHは3.0であり、粘度は40mPasであった。粘度測定はすべて25°Cで行い、スピンドル1を160rpmで使用した。[実施例1a]供給モノマー:MAA190g、BMA530g、EA72g;後処理:t-BHPO/Bruggolite登録商標FF6の水溶液;固形分:40に調整;pH:2.8;粘度:17mPas。[実施例1b]供給モノマー:MAA140g、BMA530g、EA72g;後処理:t-BHPO/i-AAの水溶液;固形分:40に調整;pH:3.4;粘度:28mPas。[実施例2:溶解性]表1に示す処方を標準的な手順に従い調製し、ISO7027に準拠して、HACH製2100NISTurbidimeter,115Vacで濁度を測定することによって、実施例1に従うアクリレーツコポリマーエマルジョンの標準的なヘアケア製剤への溶解性を測定した濁度の閾値はNTU≧5であり、NTU<5は溶液が目視で透明であることを意味する。さらに、溶液を目視により評価した。さらに、本発明によるアクリル酸エステルエマルジョンポリマーの溶解時間すなわち、透明な溶液が得られるまでの時間を、基準であるアクリル酸エステルエマルジョンポリマーと比較して評価した。これに従い、各ポリマー5g固体基準をエタノール55gと、水31.43gと、完全な中和を達成するように算出された量表に示すのAMPAMP200095との混合物中に分散させた。混合物を透明になるまで撹拌し、所要時間を記録した。ここからわかるように、本発明によるアクリル系ポリマーエマルジョンのみが添加から数秒以内に溶解する。[実施例3:粘度]実施例1によるアクリル系エマルジョンポリマーAMPで100中和を、5重量固体をエタノール/水VOC55に溶解した溶液の粘度をピークホールド試験peakholdtestにより測定した。剪断応力:10Pa/25°C;剪断速度:1/s;円筒:φ60mm2°アクリル樹脂5864[実施例4:TILAMAR登録商標FixA140を用いた高湿度下におけるカール保持試験]毛束Kerling;Art.Nr.826500を2cm幅の付け毛にカットする。各付け毛を洗髪用シャンプーラウレス硫酸ナトリウム10/塩化ナトリウム40.5mLで2回洗浄する30秒間泡立てて、90秒間温水で濯ぐ。付け毛を櫛で5回梳き、20°C、相対湿度65の恒温恒湿室で少なくとも4時間乾燥させる。この条件下で付け毛の毛髪の重量が2g±0.2gゴム被覆を除くとなるよう統一する。その後、付け毛を水1gで湿らせ、ポリマー溶液EtOH中、固形分5、AMP-95で100中和0.3gで均等に湿らせる根元から毛先に向けてシリンジで適用した後、櫛で5回梳く。次いで、付け毛を直径12mmのスパイラルカーラーBaslerHaarkosmetikArt.12939でカールさせる。毛髪をカーラーと一緒に45°Cで40分間乾燥させる。次いで、カーラーを20°C/相対湿度65の恒温恒湿室で一夜静置する。カールした毛髪をカーラーから慎重に外し、テーブルに寝かせて初期長L0を測定する。それよりも、20°C/相対湿度90の恒温恒湿室にカールした毛髪をゴム被覆部から吊り下げ、次の時間が経過した時点で長さLtを測定する:0分、15分、30分、45分、60分、90分、120分、240分および360分。各試料毎に3本の付け毛を準備する。カール保持性の数値を以下のように求める:L=カールさせる前の毛髪の長さ230mmL0=テーブルで乾燥させた後のカールの長さLt=吊り下げたカールの時間t後の長さ1種類の試料につき3本の付け毛のカール保持性の値を平均し、この値をカール保持性とする。対照市販の基準ポリマーに関するカール保持性もそれぞれ測定する。結果を表4にまとめる。本発明によるアクリル系エマルジョンポリマーは、対照として採用した市販の基準すなわちMAA、アクリル酸tert-ブチルおよびEAからなるアクリル酸エステルエマルジョンポリマーLuvimer登録商標P100よりも性能が特に長時間持続することが明らかである。[実施例5:噴射剤との混和性]TILAMAR登録商標FixA140実施例1によるアクリル系エマルジョンポリマーをエタノール中に5重量固体溶解させたポリマー溶液中和度10020mLを試験管に加える。ガラスを密閉する。エアゾールバルブを介して噴射剤を充填する容器から容器へ。噴射剤:プロパン/ブタン2.5バールまたはDME20°C試験基準:1相または2相透明であること、濁りがないこと、沈殿がないこと結果:プロパン/ブタンの曇り点:45固形分5。DME固形分5は32まで透明。沈殿を認めず。これらの結果から、本発明によるアクリル系エマルジョンポリマーは様々な噴射剤と混和性を有していることがわかる。[実施例6:官能性評価]付け毛を用いてVOC55ポンプ式スプレーの官能性に関する試験を行い、乾燥中のべたつきを評価した。[付け毛の準備]試験には、DemeoBrothers,N.Y.からのミディアムブラウンの毛髪の付け毛を使用した。使用前にすべての付け毛を洗髪用シャンプーで2回洗浄しラウレス硫酸ナトリウム10、塩化ナトリウム4、安息香酸ナトリウム0.5、水、クエン酸でpH=5にしたもの、20°C/相対湿度65の恒温恒湿室で一夜乾燥させた。[VOC55ポリマー組成物の調製]各ポリマー5g固体を、エタノール55g、水31.43gおよびこれを完全に中和するために算出された量のAMP上の表2参照の混合物に分散させる。混合物が透明になるまで撹拌する。[ポリマーの毛髪への適用および性能パラメータの感知]ポンプ式スプレー塗布具0.07g/プッシュliftを使用して各VOC55ポリマー組成物を10プッシュ分を付け毛に適用する。処理した付け毛を恒温恒湿室20°C/相対湿度65で評価した。処理を行うために、付け毛のゴム被覆を施した末端根元を左手で持ち、ポンプ式スプレーをこの乾燥した付け毛から25cm離して次のパターン、すなわち根元-先端-根元-先端で可能な限り均一になるように適用した。付け毛をテーブルに載せ、ゴム被覆を有する末端を左手で固定し、最初の1秒間で右手のすべての指を当てて押し付けない乾燥の評価を行う。接触圧力は約250gである。1秒毎に手を持ち上げてまた手を当てる。この工程の最中にポリマーは乾燥を開始してべたつきが生じ、これは指に張り付くことによって感知される。ポリマーがべたつかなくなったらもう指に張り付かなくなる。この工程全体を、時計を見ながら行う。さらに、べたつきの強さを定性的に評価し、弱いごくわずかなべたつきから強い張り付くまでのランクを付与する。この評価の結果を表5に示す。表5に概要を示した結果から分かるように、本発明によるアクリル系ポリマーエマルジョンは対照と比較して非常に短い乾燥時間と非常に少ないべたつきとを兼ね備えている。[エアゾールヘアスプレーの官能性試験]次のエアゾールスプレー処方8表6の官能性試験を、毛髪見本を用いて行った。すべてのスプレーを毛髪見本に適用した3秒間噴霧。保持の度合いおよび乾燥時間/べたつきに関し5人のパネリストが評点を付けた。結果の概要を表7に示す。[実施例7:処方]本発明によるアクリル系エマルジョンポリマー、特に、TILAMAR登録商標FixA140実施例1によるアクリル系エマルジョンポリマー等に防腐剤としてメチルイソチアゾリン50ppmを加えたものは、独自の製品形態を呈し、高湿度下におけるカール保持力に優れ、噴射剤との混和性に極めて優れ、取扱いが容易であり、かつ毛髪に自然な感触を付与する。したがって、本発明によるアクリル系エマルジョンポリマー、特に、TILAMAR登録商標FixA140等は、次に例示する多種多様な製品形態に添加することができるが、これらに限定されるものではない。[手順:]成分Pos.1~成分10を混合する。[手順:]成分1および成分8を混合し、60°Cに加熱する。成分4を加え、透明な溶液が生成するまで撹拌する。成分9を成分6に加熱しながら溶解させる。成分2、3、5、7および成分9のグリセリン溶液をポリマー溶液に加え、この溶液を80°Cに加熱する。10分後、40°Cに冷却し、撹拌しながら香料を加え、全体を容器に詰める。数時間後、固形ワックスが生成する。[手順:]成分1~5を混合し、成分6を全体が均質になるまで加える。成分7および8を加え、pHを成分9で7.7に調整すると、粘度が2000mPasになる。最後に成分10および11および水を100になるまで加える。[手順:]この溶液を適当な缶に詰めアルミニウム、ブリキ、エアゾールバルブをカシメ付けし、噴射剤を添加する。噴射剤、原液effectivesolution:噴射剤の比率、およびアクチュエータは、噴射速度、噴射パターン、粒度および粒度分布に関する製品の要件に応じて選択する。典型的な組成は、原液60:プロパン/ブタン2.5バール40高VOCまたは原液55:HF152A45非水系VOC55ヘアスプレーの場合となるであろう。[手順:]A部:撹拌しながら、エタノールをAMPPC2000と混合する。TILAMAR登録商標FixA140を加えて均一になるまで撹拌する。この部分は透明になるはずである。B部:撹拌しながら、エタノールII部を上の溶液に加える。他のすべての成分を段階的に加え、撹拌する。C部:撹拌しながら、水を上の溶液に加える。この溶液は透明になるはずである。[手順:]A部:撹拌しながら、エタノールをAMPPC2000に加える。TlLAMAR登録商標FixA140を加えて均一になるまで撹拌する。この部分は透明になるはずである。B部:撹拌しながら、エタノールII部を上の溶液に加える。他のすべての成分を段階的に加え、撹拌する。C部:プロパン/ブタンを加える。[手順:]A部:撹拌しながら、水I部をAMPPC2000と混合する。TILAMAR登録商標FixA140を加えて均一になるまで撹拌する。80°Cに加熱する。この部分は透明になるはずである。B液:撹拌しながら、別の槽でCetiolHE、EumulginB3およびTegosoftMを混合する。同温度に加熱する。十分に混合したら、ステップ2をステップ1に加え、80°Cで3~5分間維持する。C部の成分を段階的に加える。混合速度を低下し、室温に冷却する。香料、防腐剤およびビタミンEを50°C~55°Cで加えて冷却を継続する。[手順:]A部:撹拌しながら、エタノールをAMPPC2000と混合する。TlLAMAR登録商標FixA140を加えて均一になるまで撹拌する。この部分は透明になるはずである。B部:撹拌しながら、エタノールII部を上の溶液に加える。他のすべての成分を段階的に加えて撹拌する。[手順:]A部:撹拌しながら、エタノールをAMPPC2000と混合する。TlLAMAR登録商標FixA140を加えて均一になるまで撹拌する。この部分は透明になるはずである。B部:撹拌しながら、エタノールII部を上の溶液に加える。他のすべての成分を段階的に加えて撹拌する。[手順:]A部:撹拌しながら、エタノールをAMPPC2000と混合する。TILAMAR登録商標FixA140を加えて均一になるまで撹拌する。この部分は透明になるはずである。B部:撹拌しながら、エタノールII部を上の溶液に加える。他のすべての成分を段階的に加えて撹拌する。C部:プロパン/ブタンを加える。[手順:]A部:撹拌しながら、エタノールをAMPPC2000と混合する。TILAMAR登録商標FixA140を加えて均一になるまで撹拌する。この部分は透明になるはずである。B部:撹拌しながら、エタノールII部を上の溶液に加える。他のすべての成分を段階的に加えて撹拌する。C部:容器に詰めてカシメ付けした後にプロパン/ブタンを加える。[手順:]A部:撹拌しながら、エタノールをAMPPC2000と混合する。TILAMAR登録商標FixA140を加えて均一になるまで撹拌する。この部分は透明になるはずである。B部:撹拌しながら、水II部を上の溶液に加える。他のすべての成分を段階的に加えて撹拌する。C部:容器に詰めてカシメ付けした後にDMEを加える。[実施例8]レセントresent発明によるポリマー、特に、TILAMAR登録商標FixA140等は、さらに性能を改善するために他の市販の整髪用ポリマーと容易に併用することもできる。幾つかの基本的な処方例を次に示すが、これらに限定されるものではない。[8.1.Dowより入手可能な整髪用ポリマーとの併用:]ここに示す濃度は一例であり、要件に応じて1~10の範囲で変化させることができる。[8.2.BASFより入手可能な整髪用ポリマーとの併用:]ここに示す濃度は一例であり、要件に応じて1~10の範囲で変化させることができる。[8.2.続き]ここに示す濃度は一例であり、要件に応じて1~10の範囲で変化させることができる。[8.3.Akzonobelより入手可能な整髪用ポリマーとの併用:]ここに示す濃度は一例であり、要件に応じて1~10の範囲で変化させることができる。[8.4.Lubrizolより入手可能な整髪用ポリマーとの併用:]ここに示す濃度は一例であり、要件に応じて1~10の範囲で変化させることができる。"